(57)【要約】【課題】  天然歯に類似した多層構造を再現しつつ、歯冠修復実習などの切削実習によっても容易に欠けない歯冠部を有する歯科実習用多層模型歯を提供する。【解決手段】  表面層となるエナメル質層３と内部層となる象牙質層４とを人工的に模して形成した歯冠部１及び歯根部２からなる歯科実習用多層模型歯において、前記エナメル質層が、模型歯先端から歯頸線６を超えて歯根部側に延びており、少なくとも、前記歯冠部との隣接部及びその近傍の歯根部の表面層５が、該歯冠部の前記エナメル質層により覆われるようにして一体的に形成されている。この際、歯頸線における歯根部表面を覆うエナメル質層の厚みは０．０２ｍｍ〜０．３ｍｍが好ましい。【選択図】  図１
2005234250.tif 000002
【特許請求の範囲】
【請求項１】
表面層となるエナメル質層と内部層となる象牙質層とを人工的に模して形成した歯冠部及び歯根部からなる歯科実習用多層模型歯において、前記エナメル質層が、模型歯先端から歯頸線を超えて歯根部側に延びており、少なくとも、前記歯冠部との隣接部及びその近傍の前記歯根部の表面が、該歯冠部の前記エナメル質層により覆われるようにして一体的に形成されていることを特徴とする歯科実習用多層模型歯。
【請求項２】
前記歯頸線における歯根部表面を覆う前記エナメル質層の厚みが０．０２ｍｍ〜０．３ｍｍであることを特徴とする請求項１に記載の歯科実習用多層模型歯。
【発明の詳細な説明】
【技術分野】
【０００１】
本発明は歯科実習用多層模型歯に関する。
【背景技術】
【０００２】
従来より歯科実習用模型歯は歯科大学や歯科技工士学校等の教育分野で広く用いられており、例えば以下の特許文献に記載されるものがある。
【特許文献１】特開平５−２４１４９９号公報
【特許文献２】特開平５−２４１５００号公報
【０００３】
前記特許文献１に記載されている歯科実習用多層模型歯は、歯冠部表面層と歯根部との材質を変えた天然歯に近い切削感を持った模型歯である。又、前記特許文献２に記載されている歯科実習用多層模型歯は、歯冠部表面層と歯根部表面層の材質を変えた、より天然歯に近い層構造の模型歯である。
これらの模型歯は、天然歯に類似した多層構造を持ち、歯冠部エナメル質層においても、天然歯の厚みを再現したものとなっている。よって、歯頸線付近の歯冠部エナメル質層厚みは０．１ｍｍ〜０．５ｍｍ程度と非常に薄く、また、このエナメル質層は歯頸線に近づくに従ってさらに厚みを減じ、やがて歯頸線で消滅している。このような天然歯の多層構造を再現することにより、歯頸線付近の歯冠部エナメル質層は、その厚みが薄く、また、歯頸線を先端とする鋭利な楔状となるため、歯冠修復実習等で、歯頸線付近のエナメル質層を除去する切削実習により、容易に歯頸線付近のエナメル質層が欠け落ちてしまうという問題点があった。
【発明の開示】
【発明が解決しようとする課題】
【０００４】
本発明は、天然歯に類似した多層構造を再現しつつ、歯冠修復実習などの切削実習によっても容易に欠けない歯冠部を有する歯科実習用多層模型歯を提供することである。
【課題を解決するための手段】
【０００５】
すなわち、本発明の歯科実習用多層模型歯は、表面層となるエナメル質層と内部層となる象牙質層とを人工的に模して形成した歯冠部及び歯根部からなる歯科実習用多層模型歯において、前記エナメル質層が、模型歯先端から歯頸線を超えて歯根部側に延びており、少なくとも、前記歯冠部との隣接部及びその近傍の前記歯根部の表面が、該歯冠部の前記エナメル質層により覆われるようにして一体的に形成されていることを特徴とする。
【０００６】
又、本発明は、上述の特徴を有した歯科実習用多層模型歯において、前記歯頸線における歯根部表面を覆う前記エナメル質層の厚みが０．０２ｍｍ〜０．３ｍｍであることを特徴とするものでもある。
【発明の効果】
【０００７】
本発明の歯科実習用多層模型歯の場合、エナメル質層が模型歯先端から歯頸線を超えて歯根部側に延びて、少なくとも、歯冠部との隣接部及びその近傍の歯根部の表面がエナメル質層により覆われるようにして一体的に形成された構造であるために、歯頸部付近の歯冠部エナメル質層の切削実習を行った際、エナメル質層の欠けを有効に防止することができ、良好な実習を行うことができる。
【発明を実施するための最良の形態】
【０００８】
本発明の歯科実習用多層模型歯は、表面層となるエナメル質層と内部層となる象牙質層とを人工的に模して形成した歯冠部、及び当該歯冠部と一体化された歯根部からなっている。
歯冠部は人間の天然歯の様に、表面にエナメル質層を有し、内部に象牙質層を有する多層構造となっている。エナメル質層の厚みは模型歯先端が最も厚く、歯根部に近づくに従って徐々に薄くなり、歯根部と歯冠部の境界線となる歯頸線付近のエナメル質層の厚みは０．０２〜０．３ｍｍ程度と非常に薄くなっている。
歯頸線付近で最も薄くなったエナメル質層は、歯根部における歯冠部に隣接する部分及びその近傍の歯根部表面層を形成している。この際、歯頸線付近で最も薄くなったエナメル質層は、その厚みを維持しつつ歯根部側に延びても、あるいは緩やかに厚みを増しながら、あるいは緩やかに厚みを減じながら、歯根部側に延びても良い。この歯根部の表面層の厚みは薄すぎると、歯冠部エナメル質層の切削による欠けを防止する効果がなくなり、又厚すぎると天然歯とは異なった多層構造となってしまう。そのため、その厚みや幅は、所望の模型歯形状により適宜選択されるが、表面層の厚みは０．０２ｍｍ〜０．３ｍｍ程度、望ましくは０．０５ｍｍ〜０．２ｍｍ程度である。ここで、歯根部の歯冠部に隣接する部分及びその近傍とは、歯根部の歯頸線から根端方向に５ｍｍ程度までの範囲を指し、この幅が狭すぎると歯頸線極近傍の歯冠部エナメル質層が欠けやすくなる。そのため歯根部の表面層の幅は０．５ｍｍ以上とすることが望ましく、更には１ｍｍ以上とすることがより望ましい。歯根部の表面層は歯根部の周方向ほぼ全周に渡って形成されていることが望ましいが、部分的に歯根部の表面層が形成されていてもよい。
【０００９】
歯冠部を形成するエナメル質層と象牙質層は異なった材質から形成されていても良く、同一材質であってもよいが、より天然歯に近い切削感が得られる点で、エナメル質層の材質は象牙質の材質よりも硬質の材質を用いることが望ましい。
エナメル質層の硬さは、用いる材質にもよるが、たとえば樹脂材料を基準とする場合、その硬度はロックウェルＭスケール（ＪＩＳ−Ｋ６９１１に準ずる）で１１０〜１３０程度、象牙質層の硬さは同７０〜１１０程度のものを用いることが望ましい。さらには、エナメル質層と象牙質層との硬度差を前記硬度にて１０〜６０、望ましくは２０〜５０とすることで、より天然歯に近い切削感を得ることが可能となる。
【００１０】
以下、図面を用いて本発明を説明する。図１（ａ）は、本発明の歯科実習様模型歯の外観形状の一例を示す図であり、（ｂ）は、その内部構造を示す断面図である。又、図２（ａ）は、従来の歯科実習様模型歯の外観形状の一例を示す図であり、（ｂ）は、その内部構造を示す断面図である。
図１（ａ）（ｂ）に示されるように、本発明の歯科実習用多層模型歯は、表面層となるエナメル質層（３）と内部層となる象牙質層（４）とを人工的に模して形成した歯冠部（１）及び歯根部（２）から成り、エナメル質層（３）が、模型歯先端から歯頸線（６）を超えて歯根部（２）側に延びており、少なくとも、歯冠部（１）との隣接部及びその近傍の歯根部（２）の表面が、歯冠部（２）のエナメル質層（３）により覆われている。そして、本発明では、歯頸線（６）の位置における歯根部表面を覆うエナメル質層（歯根部の表面層（５））の厚みが０．０２ｍｍ〜０．３ｍｍになっている。
【００１１】
歯冠部（１）には、その表面に中心線平均あらさをＲａ０．１マイクロメートル以上１０マイクロメートル未満、望ましくは０．１５マイクロメートル以上５マイクロメートル程度の微細な凹凸が設けられ、レーザー光線を反射できるようになっていても良い。
また、表面部分にウ蝕やか洞を摸した窪みや沈着による変色部分を設けても良いし、歯石を模した付着物を設けても良い。
更には、エナメル質層（３）と象牙質層（４）の界面に、ウ蝕を模した変色部を設けることも可能であるし、象牙質内部に歯髄空を形成しても良い。尚、歯冠部（１）は、歯根部（２）に接続され、所定の顎模型に設置出来るようになっている。
【００１２】
歯冠部（１）と接続一体化されている歯根部（２）は、その歯冠部との隣接部及びその近傍の表面層以外の構造は特に限定されず、単層構造であっても多層構造であっても良く、より天然歯に近い複数の歯根を有する構造、あるいは、天然歯を単純化した単根構造であっても良い。又、内部に天然歯を模した歯髄腔や根管が形成されていてもよい。更には、歯冠部との隣接部及びその近傍の表面層以外の表面層にセメント質層を模した層を設けることも可能である。
【００１３】
このような模型歯の原料としては、一般的に公知のものを用いることが可能であり、歯冠部のエナメル質層の場合、例えば、セラミックス等の磁器あるいはアクリル、ポリスチレン、ポリカーボネイト、ポリエステル等の熱可塑性やメラミン、ユリア、不飽和ポリエステル、フェノール、エポキシ等の熱硬化性等の合成樹脂材料、トリメチロールプロパントリメタクリレートやジメタクリロキシエチルトリメチルヘキサメチレンジウレタン等の重合性モノマー材料さらには、これらの主原料にガラス繊維、カーボン繊維、パルプ、合成樹脂繊維等の有機、無機の各種強化繊維、タルク、シリカ、マイカ、炭酸カルシウム、硫酸バリウム、アルミナ、ガラス粉末等の各種充填材、顔料や染料等の着色剤、あるいは耐候剤や帯電防止剤等の各種添加剤を添加したものを用いることができる。
【００１４】
又、歯冠部の象牙質層や歯根部を形成する材料も、上記した各種材料を用いることが可能である。
ここで、より天然歯に近い切削感を有する模型歯を得るには、歯冠部のエナメル質層に上記した重合性モノマー材料にシリカなどの無機材料を充填した硬質材料を用い、象牙質層や歯根部の材料として、アクリルやメラミン、エポキシ等を主原料とする比較的硬度の低い材料を用いることが望ましい。
これらの材料の色調は、特に限定されないが、所望の色調に適宜調色される。調色の手法は特に限定されず、公知の各種顔料や染料を適宜組み合わせ、希望とする色調に調整すれば良い。
【００１５】
このような模型歯の製造方法としては、用いる材料により適宜選定されるが、例えば、合成樹脂を主原料とする場合、一般的な射出成形やプレス成形等公知の手法を適用することが出来る。
ここでは、一般的な射出成形法による製造方法について説明を行う。
まず、象牙質層及び歯根部が一体化された形状を成形するための射出成形型内に、象牙質層及び歯根部となる原料を充填固化し、象牙質層と歯根部が一体化された成形品を作成する。ついで、この成形品をエナメル質層形状を成形するための射出成形型内の所定の位置に装着した後、エナメル質層となる材料を金型内に充填し、象牙質層及び歯根部からなる成形品外層のエナメル質層を積層一体化する。この際、エナメル質層を成形する金型に装着する成形品の歯根部形状を上記した表面層が形成されるようにしておくことで、エナメル質層の材料充填と同時に歯根部の表面層が形成される。
【００１６】
このような手法により、容易に本発明の歯科実習用多層模型歯を製造することができるが、本発明はこの手法に限定されるものではなく、エナメル質層を先に形成した後、歯冠部および歯根部の象牙質層を一体化することも可能であるし、又、上記射出成形法などにより歯冠部の象牙質層及びエナメル質層を形成した後に、別で形成された歯根部を接合一体化したり、あるいは、エナメル質層、象牙質層、歯根部をそれぞれの材質のブロックより削りだし、これらを接合一体化することも可能である。
ここでは、前歯の図を基に説明を行ったが、本発明の歯科実習用多層模型歯は前歯に限られるものではなく、臼歯においても同様の効果を得ることができる。
【実施例】
【００１７】
〔実施例１〕
アクリル樹脂を所定の色調に調色したものを、エナメル質層、象牙質層及び歯根部が一体化された後の形状を有する金型内に充填・固化し、象牙質層及び歯根部が一体化された成形品を得た。得られた成形品のエナメル質層となる部分および歯根部の表面層となる部分を切削除去した成形品を、再び先の金型内に装着し、エナメル質層となるジメタクリロキシエチルトリメチルヘキサメチレンジウレタンにシリカを配合した材料を充填・固化することで、象牙質層・歯根部とエナメル質層が一体化された歯科実習用多層模型歯を得た。この時、歯根部の表面層厚みを０．１ｍｍ、幅（歯頸線から根端方向への距離）約２ｍｍとした。
この歯科実習用多層模型歯を用い、歯頸部付近の歯冠部のエナメル質層の切削実習を行った結果、エナメル質層の欠けも無く、良好な実習を行うことが可能であった。
【００１８】
〔実施例２〕
歯根部の表面層厚みを０．０５ｍｍとした以外は実施例１と同様に作成した歯科実習用多層模型歯を用い歯頸部付近の歯冠部エナメル質層の切削実習を行った結果、エナメル質層の欠けも無く良好な実習を行うことが可能であった。
【００１９】
〔比較例１〕
歯根部に表面層を形成させない以外は実施例１と同様に作成した、図２（ａ）（ｂ）に示される構造の従来の歯科実習用多層模型歯を用い、歯頸部付近の歯冠部エナメル質層の切削実習を行った結果、部分的にエナメル質層の欠が見られ、良好な実習を行うことができなかった。
【図面の簡単な説明】
【００２０】
【図１】（ａ）は、本発明の歯科実習様模型歯の外観形状の一例を示す図であり、（ｂ）は、その内部構造を示す断面図である。
【図２】（ａ）は、従来の歯科実習様模型歯の外観形状の一例を示す図であり、（ｂ）は、その内部構造を示す断面図である。
【符号の説明】
【００２１】
１  歯冠部
２  歯根部
３  エナメル質層
４  象牙質層
５  歯根部の表面層
６  歯頸線
【図１】
2005234250.tif 000003
【図２】
2005234250.tif 000004